(57)【特許請求の範囲】
【請求項１】
下記成分（Ａ）３０〜７０重量部および下記成分（Ｂ）７０〜３０重量部を含有してなる熱可塑性エラストマー組成物を押出し成形して得られる成形体（ただし、成分（Ａ）と成分（Ｂ）の合計を１００重量部とする）であり、成分（Ａ）の２０℃キシレンに不溶の成分の固有粘度（１３５℃、テトラリン）［ηｃｘｉｓ］が０．８〜１．５ｄｌ／ｇである成形体。
成分（Ａ）：ポリプロピレン系樹脂
成分（Ｂ）：１２５℃におけるムーニー応力緩和面積が１８０〜３００であるエチレン−α−オレフィン共重合体
【請求項２】
成分（Ａ）の２０℃キシレンに可溶の成分の含有量が８〜３０重量％であり、該成分の固有粘度（１３５℃、テトラリン）［ηｃｘｓ］が１．０〜１０ｄｌ／ｇである請求項１記載の成形体。
【請求項３】
成分（Ｂ）がエチレン−プロピレン共重合体またはエチレン−１−ブテン共重合体である請求項１または２に記載の成形体。
【発明の詳細な説明】
【技術分野】
【０００１】
本発明は、熱可塑性エラストマー組成物を押出し成形により加工されてなる成形体に関するものである。
【背景技術】
【０００２】
特許文献１に示されている様なポリプロピレン系樹脂等のポリオレフィン樹脂とエチレン−α−オレフィン共重合体から熱可塑性エラストマー組成物は、低比重、耐衝撃性、耐薬品性、耐熱性等に優れていることから自動車部品をはじめとする様々な用途に使用されている。
【先行技術文献】
【特許文献】
【０００３】
【特許文献１】特表平８−５０１３４３
【発明の概要】
【発明が解決しようとする課題】
【０００４】
しかしながら、ポリオレフィン系熱可塑性エラストマー組成物を押出し成形により加工されてなる成形体の寸法は、ダイスの寸法との乖離が大きく、所望の寸法の成形体を得るのが困難であった。
かかる状況の下、本発明が解決しようとする課題は、ダイスの寸法との乖離が小さい、成形体を与え得る熱可塑性エラストマー組成物を提供することにある。
【課題を解決するための手段】
【０００５】
本発明は、下記成分（Ａ）３０〜７０重量部および成分（Ｂ）７０〜３０重量部を含有してなる熱可塑性エラストマー組成物を押出し成形して得られる成形体にかかるものである。
成分（Ａ）：ポリプロピレン系樹脂  
成分（Ｂ）：１２５℃におけるムーニー応力緩和面積が１８０〜３００であるエチレン−α−オレフィン共重合体。
【発明の効果】
【０００６】
本発明により、ダイスの寸法との乖離が小さい成形体を提供することができる。
【発明を実施するための形態】
【０００７】
成分（Ａ）は、ポリプロピレン系樹脂である。ポリプロピレン系樹脂としては、プロピレン単独重合体、又は、プロピレンと炭素数が２個以上のα−オレフィンとの共重合体が好ましく、プロピレンと炭素数が２〜１０のα−オレフィン（ただし、プロピレンを除く）との共重合体がより好ましく、共重合体は、ランダム共重合体であってもよく、ブロック共重合体であってもよい。炭素数が２個以上のα−オレフィンとしては、たとえば、エチレン、１−ブテン、１−ペンテン、３−メチル−１−ブテン、１−ヘキセン、１−デセン、３−メチル−１−ペンテン、４−メチル−１−ペンテン、１−オクテンなどがあげられ、好ましくは、エチレンである。
【０００８】
ポリプロピレン系樹脂としては、炭素数が２個以上のα−オレフィンに基づく単量体単位の含有量が、ポリプロピレン系樹脂１００重量％に対し、５０重量％未満であり、好ましくは２０重量％以下である。
プロピレン単位の含有量およびα−オレフィン単位の含有量は、赤外分光法により求めることができる。
【０００９】
ポリプロピレン系樹脂の２０℃のキシレンに不溶の成分の固有粘度（１３５℃、テトラリン）［ηｃｘｉｓ］は、好ましくは０．８〜２．３ｄｌ／ｇであり、より好ましくは０．９〜１．５ｄｌ／ｇである。該［ηｃｘｉｓ］が過大であると、押出し成形により得られる成形体の寸法とダイスの寸法の乖離が大きくなり、該［ηｃｘｉｓ］が過小であると、押出し成形により得られる成形体の機械物性が十分でない場合がある。
【００１０】
成分（Ａ）ポリプロピレン系樹脂の２０℃のキシレンに可溶の成分の含有量は、好ましくは８〜３０重量％であり、より好ましくは１０〜２５重量％である。該キシレンに可溶の成分の固有粘度（１３５℃、テトラリン）［ηｃｘｓ］は、１．０〜１０ｄｌ／ｇであることが好ましく、より好ましくは１．５〜８ｄｌ／ｇである。該含有量および［ηｃｘｓ］が過大であると、押出し成形時の流動性が低下し、該含有量および［ηｃｘｓ］が過小であると、押出し成形により得られる成形体の機械物性が十分でない場合がある。
【００１１】
成分（Ａ）ポリプロピレン系樹脂の２０℃のキシレンに不溶または可溶の成分の固有粘度は、ウベローデ型粘度計を用いて、１３５℃のテトラリン中で還元粘度を測定し、「高分子溶液、高分子実験学１１」（１９８２年共立出版株式会社刊）第４９１頁に記載の計算方法に従い外挿法によって求められる。ここで、２０℃のキシレン不溶部（ＣＸＩＳ部）は、次の方法により得ることができる。成分（Ａ）約５ｇを沸騰キシレン５００ｍｌに完全に溶解した後、キシレン溶液を室温まで徐冷し、２０℃で４時間以上状態調整し、析出物と溶液とをろ別し、析出物をＣＸＩＳ部とする。また、溶液から溶媒を除去して、溶液中に溶解している重合体を回収することにより、ＣＸＳ部を得ることができる。
【００１２】
成分（Ａ）のポリプロピレン系樹脂の製造方法としては、公知のオレフィン重合用触媒を用いた公知の重合方法が用いられる。例えば、チーグラー・ナッタ触媒を用いた多段重合法をあげることができる。該多段重合法には、スラリー重合法、溶液重合法、塊状重合法、気相重合法等を用いることができ、これらを２種以上組み合わせてもよい。また、市販の該当品を用いることも可能である。
【００１３】
成分（Ｂ）のエチレン−α−オレフィン共重合体は、エチレン−α−オレフィン共重合体、エチレン−α−オレフィン−非共役ジエン共重合体またはそれらの混合物である。該α−オレフィンとしては、プロピレン、１−ブテン、２−メチルプロピレン、１−ペンテン、３−メチル−１−ブテン、１−ヘキセン、４−メチル−１−ペンテンおよび１−オクテンがあげられる。好ましくは、炭素原子数３〜１０のα−オレフィンであり、より好ましくは、プロピレン、１−ブテン、１−ヘキセン、１−オクテンである。これらは１種以上用いられる。
【００１４】
該非共役ジエンとしては、１，４−ヘキサジエン、１，６−オクタジエン、２−メチル−１，５−ヘキサジエン、６−メチル−１，５−ヘプタジエン、７−メチル−１，６−オクタジエンなどの鎖状非共役ジエン；シクロへキサジエン、ジシクロペンタジエン、メチルテトラヒドロインデン、５−ビニルノルボルネン、５−エチリデン−２−ノルボルネン、５−メチレン−２−ノルボルネン、５−イソプロピリデン−２−ノルボルネン、６−クロロメチル−５−イソプロペニル−２−ノルボルネンなどの環状非共役ジエンがあげられる。好ましくは、５−エチリデン−２−ノルボルネン、ジシクロペンタジエンである。
【００１５】
成分（Ｂ）のエチレン−α−オレフィン共重合体としては、エチレン−プロピレン共重合体、エチレン−１−ブテン共重合体、エチレン−１−ヘキセン共重合体、エチレン−１−オクテン共重合体、エチレン−プロピレン−１−ブテン共重合体、エチレン−プロピレン−１−ヘキセン共重合体、エチレン−プロピレン−１−オクテン共重合体があげられる。また、エチレン−α−オレフィン−非共役ジエン共重合体としては、エチレン−プロピレン−５−エチリデン−２−ノルボルネン共重合体、エチレン−プロピレン−ジシクロペンタジエン共重合体、エチレン−プロピレン−１，４−ヘキサジエン共重合体、エチレン−プロピレン−５−ビニル−２−ノルボルネン共重合体があげられる。これらは、１種以上用いられる。
【００１６】
成分（Ｂ）の共重合体のエチレン単位の含有量は、６０重量％以上であり、成形体の機械強度を高めるために、好ましくは６５重量％以上である。また、エチレン単位の含有量は、柔軟性を高めるために、８５重量％以下であり、好ましくは８０重量％以下である。成分（Ｂ）の共重合体のα−オレフィン単位の含有量は、４０重量％以下であり、成形体の機械強度を高めるために、好ましくは３５重量％以下である。また、α−オレフィン単位の含有量は、１５重量％以上であり、柔軟性を高めるために、好ましくは２０重量％以上である。但し、エチレン単位の含有量とα−オレフィン単位の含有量との合計を１００重量％とする。エチレン単位の含有量およびα−オレフィン単位の含有量は、赤外分光法により求めることができる。
【００１７】
成分（Ｂ）のエチレン−α−オレフィン−非共役ジエン共重合体の非共役ジエン単位の含有量は、該共重合体を１００重量％として、通常１０重量％以下であり、好ましくは５重量％以下である。非共役ジエン単位の含有量は、赤外分光法により求めることができる。
【００１８】
成分（Ｂ）の１２５℃におけるムーニー応力緩和面積は、１８０〜３００であり、好ましくは２００〜２９０である。ムーニー応力緩和面積は、ＡＳＴＭ  Ｄ１６４６に従った応力緩和試験で得られる応力緩和曲線から、ＡＳＴＭ  Ｄ１６４６に従って計算した緩和時間１秒〜１００秒間での応力緩和曲線の面積である。該ムーニー応力緩和面積が過小であると、押出し成形により得られる成形体の寸法とダイスの寸法の乖離が大きくなり、該ムーニー応力緩和面積が過大であると、押出し成形により得られる成形体の表面外観が十分でない場合がある。
【００１９】
成分（Ｂ）は、チーグラー・ナッタ触媒、メタロセン錯体や非メタロセン錯体などの錯体触媒を用いて、エチレンとα−オレフィンと非共役ジエンとを共重合する方法、長鎖分岐を有する重合体を製造する重合触媒を用いて、エチレンとα−オレフィンとを共重合する方法、エチレンとα−オレフィンとマクロモノマーとを共重合する方法などによって、製造される。成分（Ｂ）の製造方法としては、例えば、国際公開第０１／８５８３９号パンフレットに記載された方法があげられる。
【００２０】
熱可塑性エラストマー組成物は、本発明の目的を損なわない範囲で、無機フィラー（タルク、炭酸カルシウム、焼成カオリン等）、有機フィラー（繊維、木粉、セルロースパウダー等）、滑剤（シリコーンオイル、シリコーンガム等）、酸化防止剤（フェノール系、イオウ系、燐系、ラクトン系、ビタミン系等）、耐候安定剤、紫外線吸収剤（ベンゾトリアゾール系、トリアジン系、アニリド系、ベンゾフェノン系等）、熱安定剤、光安定剤（ヒンダードアミン系、ベンゾエート系等）、顔料、造核剤、吸着剤（金属酸化物（酸化亜鉛、酸化マグネシウム等）、金属塩化物（塩化鉄、塩化カルシウム等）、ハイドロタルサイト、アルミン酸塩等）等を含有してもよい。
【００２１】
本発明に用いられる熱可塑性エラストマー組成物は、成分（Ａ）と成分（Ｂ）と、必要に応じて他の成分とを、公知の方法、例えば、二軸押出機、バンバリーミキサーなどにより溶融混練することにより得ることができる。
【００２２】
本発明に用いられる熱可塑性エラストマー組成物は、成分（Ａ）３０〜７０重量部および成分（Ｂ）７０〜３０重量部を含有してなり、好ましくは、成分（Ａ）４０〜６０重量部および成分（Ｂ）６０〜４０重量部を含有してなる（成分（Ａ）と成分（Ｂ）の合計を１００重量部とする）。
【００２３】
本発明に用いられる熱可塑性エラストマー組成物は、公知の押出し成形法、特に異形押出し成形により、種々の形状の成形体に成形される。
異形押出しにより成形されてなる成形体の用途しては、例えば、ファイルフォルダーのクリップ部、ボールペン、シャープペンシルの中芯、カレンダー用の止め具などの文房具部材、テーブルエッジ、配線カバー、ホワイトボード枠材などの家具部材、照明カバーなどの電機部材、ガラスとサッシ間のガスケット、外壁の目地材などの建築部材、ワイパー、バンパー、衝撃緩衝材などの自動車部材等に用いられる。
本発明の成形体の用途は、これらに限定されるものではない。
【実施例】
【００２４】
以下、実施例および比較例によって本発明を説明する。
【００２５】
［Ｉ．測定・評価］
１．メルトフローレート（ＭＦＲ、単位：ｇ／１０分）
成分（Ａ）のメルトフローレートは、ＪＩＳ  Ｋ７２１０に従って、温度２３０℃、荷重２１．１８Ｎの条件で測定した。
成分（Ｂ）のメルトフローレートは、ＪＩＳ  Ｋ７２１０に従って、温度１９０℃、荷重２１．１８Ｎの条件で測定した。
【００２６】
２．エチレン単位、プロピレン単位の含有量（単位：重量％）
単量体単位量は、赤外分光法により測定を行った。
【００２７】
３．固有粘度（［ηcxs］，［ηcxis］、単位：ｄｌ／ｇ）
ウベローデ型粘度計を用い、テトラリンを溶媒として１３５℃で、固有粘度を測定した。
【００２８】
４．ムーニー粘度（ＭＬ1+4１２５℃）
ムーニー粘度は、ＡＳＴＭ  Ｄ１６４６に従って、試験温度１２５℃、ローター回転時間４分の条件で測定した。
【００２９】
５．ムーニー応力緩和面積（ＭＬＲＡ）
ＡＳＴＭ  Ｄ１６４６に従って、試験温度１２５℃にて応力緩和試験を行い、緩和時間１秒〜１００秒間での応力緩和曲線の面積をＡＳＴＭ  Ｄ１６４６に従って求めた。
【００３０】
６．押出し成形による寸法特性評価
幅３０ｍｍ、厚み２ｍｍのダイスを用い、３０ｍｍφ単軸押出し機（田辺プラスチックス株式会社）にてシリンダー温度１８０℃、スクリュー回転数４０回転の条件において熱可塑性エラストマー組成物を押出し、速度３ｍ／分の引き取り速度にてウォーターバスで冷却しながら成形体を得た。得られた成形体の幅と厚みの比（＝成形体の幅／成形体の厚み）がダイスの幅とダイスの厚みとの比（＝１５）に近いものほど寸法特性が良好とした。
【００３１】
［II．試料］
１．ポリプロピレン系樹脂
Ａ−１：住友化学株式会社製  商品名  住友ノーブレン  Ｓ１３１
（ＭＦＲ＝１．５ｇ／１０分、ＣＸＳの含有量＝５重量％、ＣＸＳの固有粘度［ηcxs］＝０．８８、ＣＸＩＳの固有粘度［ηcxis］＝２．２４）
Ａ−２：住友化学株式会社製  商品名  住友ノーブレン  Ｙ５０１Ｎ
（ＭＦＲ＝１３ｇ／１０分、ＣＸＳの含有量＝０重量％、ＣＸＳの固有粘度［ηcxs］＝０、ＣＸＩＳの固有粘度［ηcxis］＝１．４５）
Ａ−３：住友化学株式会社製  商品名  住友ノーブレン  ＡＹ５６４
（ＭＦＲ＝１５ｇ／１０分、ＣＸＳの含有量＝１２重量％、ＣＸＳの固有粘度［ηcxs］＝２．３５、ＣＸＩＳの固有粘度［ηcxis］＝１．２９）
Ａ−４：ザ・ポリオレフィンカンパニー社製  コスモプレン  ＡＧＮ３８０
（ＭＦＲ＝３８ｇ／１０分、ＣＸＳの含有量＝１８重量％、ＣＸＳの固有粘度［ηcxs］＝１．５１、ＣＸＩＳの固有粘度［ηcxis］＝１．０７）
【００３２】
２．エチレン−α−オレフィン共重合体
Ｂ−１：ダウケミカル社製  商品名  ＥＮＧＡＧＥ  ７３８７
（ムーニー粘度（ＭＬ1+4，１２５℃）＝５１、ＭＬＲＡ＝２２９、エチレン単位含有量＝７４重量％、１−ブテン単位含有量＝２６重量％）
Ｂ−２：ダウケミカル社製  商品名  ＥＮＧＡＧＥ  ６３８６
（ムーニー粘度（ＭＬ1+4，１２５℃）＝２７、ＭＬＲＡ＝２７５、エチレン単位含有量＝７７重量％、プロピレン単位含有量＝２３重量％）
Ｂ−３：ダウケミカル社製  商品名  ＥＮＧＡＧＥ  ８１５０
（ムーニー粘度（ＭＬ1+4，１２５℃）＝３５、ＭＬＲＡ＝１６２、エチレン単位含有量=６６重量%、１−オクテン単位含有量＝３４重量％）
Ｂ−４：ダウケミカル社製  商品名  ＥＮＧＡＧＥ  ７４４７
（ムーニー粘度（ＭＬ1+4，１２５℃）＝６、ＭＬＲＡ＝１３、エチレン単位含有量＝７０重量％、１−ブテン単位含有量＝３０重量％）
【００３３】
実施例１
［熱可塑性エラストマー組成物］
ポリプロピレン系樹脂Ａ−１を５０重量部と、エチレン−α−オレフィン共重合体Ｂ−１を５０重量部と、エルカ酸アミド（日本精化製  商品名ニュートロンＳ）を０．０５重量部と、酸化防止剤（住友化学株式会社製  商品名スミライザーＧＡ８０）を０．１重量部とを配合し、二軸押出機（日本製鋼所製  ＴＥＸ−４４ＨＣＴ）により、温度２００℃で溶融混練して、熱可塑性エラストマー組成物を得た。
得られた熱可塑性エラストマー組成物を押出し成形により加工し、成形品の寸法測定を実施した。評価結果を表１に示す。
【００３４】
実施例２
エチレン−α−オレフィン共重合体Ｂ−１に替えて、エチレン−α−オレフィン共重合体Ｂ−２を使用した以外は、実施例１と同様に行った。得られた成形体の評価結果を表１に示す。
【００３５】
比較例１
エチレン−α−オレフィン共重合体Ｂ−１に替えて、エチレン−α−オレフィン共重合体Ｂ−３を使用した以外は、実施例１と同様に行った。得られた成形体の評価結果を表１に示す。
【００３６】
比較例２
エチレン−α−オレフィン共重合体Ｂ−１に替えて、エチレン−α−オレフィン共重合体Ｂ−４を使用した以外は、実施例１と同様に行った。得られた成形体の評価結果を表１に示す。
【００３７】
実施例３
ポリプロピレン系樹脂Ａ−２を５０重量部、エチレン−α−オレフィン共重合体Ｂ−２を５０重量部とした以外は、実施例１と同様に行った。得られた成形体の評価結果を表１に示す。
【００３８】
実施例４
ポリプロピレン系樹脂Ａ−３を５０重量部、エチレン−α−オレフィン共重合体Ｂ−２を５０重量部とした以外は、実施例１と同様に行った。得られた成形体の評価結果を表１に示す。
【００３９】
実施例５
ポリプロピレン系樹脂Ａ−４を５０重量部、エチレン−α−オレフィン共重合体Ｂ−２を５０重量部とした以外は、実施例１と同様に行った。得られた成形体の評価結果を表１に示す。
【００４０】
【表１】
0005830902.tif 000002